ПОВЕРХНОСТЬ МАГНИТНОГО ПОЛА

-1
-2
1. Способ получения поверхности, в частности поверхности пола, с магнитным и/или намагничиваемым слоем покрытия, где поверхность имеет по меньшей мере один слой цементного материала, причем указанный способ включает стадию распределения слоя композиции покрытия по поверхности, причем композиция покрытия содержит полимерное связующее и магнитные и/или намагничиваемые частицы, характеризующийся тем, что слой композиции покрытия имеет скорость проникновения водяного пара по меньшей мере 0,25 г ч м в соответствии с ASTM D1653, и относительная влажность поверхности и/или слоя цементного материала составляет более 75% в соответствии с ASTM F 2170-11.
2. Способ по п. 1, характеризующийся тем, что относительная влажность поверхности и/или слоя цементного материала составляет 80-98% в соответствии с ASTM F 2170-11, в частности 85-95%.
3. Способ по п. 1, характеризующийся тем, что слой цементного материала пола является слоем стяжки или слоем плавающей стяжки.
4. Способ по п. 3, характеризующийся тем, что слой композиции покрытия наносят непосредственно на слой цементного материала.
-1
-2
-1
-2
-1
-2
5. Способ по любому из пп. 1-4, характеризующийся тем, что скорость проникновения водяного пара через слой композиции покрытия в соответствии с ASTM D1653 составляет по меньшей мере 0,30 г ч м, предпочтительно по меньшей мере 0,35 г ч м, наиболее предпочтительно по меньшей мере 0,4 г ч м.
6. Способ по любому из пп. 1-4, характеризующийся тем, что полимерное связующее получают из композиции прекурсора, включающей:
A) полиизоцианатный компонент,
B) компонент, содержащий аминогруппу,
C) необязательный полиольный компонент,
D) необязательные один или несколько катализаторов,
E) необязательный материал, выбранный из наполнителей, расширителей, пигментов или их комбинаций.
7. Способ по п. 6, характеризующийся тем, что средняя NCO-функциональность полиизоцианатного компонента составляет 1,5-4, в частности 2-3.
8. Способ по п. 7, характеризующийся тем, что полиизоцианатный компонент включает полиизоцианатный форполимер, полученный из уретдиона, биурета или изоцианурата гексаметилендиизоцианата (HDI), или любую их комбинацию, необязательно смешанный с членом группы, состоящей из уретдиона, биурета или изоцианурата HDI или любой их комбинации.
9. Способ по п. 8, характеризующийся тем, что содержание изоцианата (NCO) в полиизоцианатном форполимере составляет 5-15 мас.%.
10. Способ по п. 6, характеризующийся тем, что полиизоцианатный компонент включает полиизоцианатный форполимер, полученный из изоциануратного тримера HDI, смешанного с уретдионом HDI.
11. Способ по п. 6, характеризующийся тем, что компонент, содержащий аминогруппу, является эфиром аспарагиновой кислоты или соединением общей формулы I:
где
X представляет собой алкил, алкилен, арил или арилен с валентностью n,
1
2
4
5
R, R, R и R каждый независимо выбран из водорода, алкила или арила,
3
R является алкилом или арилом,
n является целым числом, большим или равным 1.
12. Способ по п. 11, характеризующийся тем, что n равно 2 и X представляет собой алкилен или арилен.
13. Способ по п. 6, характеризующийся тем, компонент, содержащий аминогруппу, является эфиром аспарагиновой кислоты или соединением общей формулы V
11
10
где R является алифатической группой предпочтительно с 1-20 атомами углерода, и R представляет собой алкил или арил.
14. Способ по п. 6, характеризующийся тем, что средняя ОН-функциональность необязательного полиольного компонента составляет 2-4, в частности 2-3.
15. Способ по п. 6, характеризующийся тем, что среднечисленная молекулярная масса необязательного полиольного компонента составляет 2000-10000 г/моль, в частности 3000-9000 г/моль.
16. Способ по п. 6, характеризующийся тем, что необязательный полиольный компонент выбран из сложных полиэфиров полиолов, простых полиэфиров сложных полиэфиров полиолов, простых полиэфиров полиолов или их комбинаций.
17. Способ по любому из пп. 1-4, характеризующийся тем, что магнитные и/или намагничиваемые частицы выбраны из парамагнитных, суперпарамагнитных и/или ферромагнитных веществ, в частности выбраны из группы, включающей железо, оксиды железа, особенно смешанные оксиды железа с оксидами других металлов из группы переходных элементов, такие как оксиды железа-никеля, ферросилиций или их комбинации.
18. Способ по любому из пп. 1-4, характеризующийся тем, что магнитные и/или намагничиваемые частицы имеют средний диаметр частиц от 1 нм до 1,000 мкм, в частности от 50 нм до 500 мкм.
19. Способ по любому из пп. 1-4, характеризующийся тем, что композиция покрытия включает 25-50 мас.% полимерного связующего, 50-75 мас.% магнитных и/или намагничиваемых частиц и необязательно до 5 мас.% добавок, таких как наполнители, расширители, пигменты, пластификаторы, модификаторы реологии, растворители, УФ-стабилизаторы или их комбинации.
-1
-2
20. Поверхность, в частности напольная поверхность, включающая по меньшей мере один слой цементного материала со слоем композиции покрытия, включающей полимерное связующее и магнитные и/или намагничиваемые частицы, характеризующаяся тем, что скорость проникновения водяного пара через слой композиции покрытия составляет по меньшей мере 0,25 г ч м в соответствии с ASTM D1653, и относительная влажность поверхности и/или слоя цементного материала во время нанесении слоя композиции покрытия составляет более 75% в соответствии с ASTM F 2170-11.